(57)【特許請求の範囲】
【請求項１】
基板と、前記基板上にパターン状に形成され、金属もしくは合金を含有し、露光光を吸収する吸収層または露光光を遮光する遮光層とを有するフォトマスクの欠陥修正方法であって、
前記金属もしくは合金が、当該金属もしくは合金の酸化物よりもエッチング速度が速いものであり、
前記吸収層または遮光層の余剰に起因する黒欠陥部の表面および側面を酸化して、酸化皮膜を形成する酸化工程と、前記酸化皮膜のみをエッチングするように、前記黒欠陥部をドライエッチングするエッチング工程とを有し、
前記酸化工程および前記エッチング工程を交互に繰り返し行い、あるいは前記酸化工程および前記エッチング工程を同時に連続的に行い、前記黒欠陥部を除去することを特徴とするフォトマスクの欠陥修正方法。
【請求項２】
前記金属もしくは合金がタンタルもしくはタンタル合金であることを特徴とする請求項１に記載のフォトマスクの欠陥修正方法。
【請求項３】
前記エッチング工程にて、前記黒欠陥部に、アシストガスを供給しながら、集束イオンビームまたは電子ビームを照射することにより、前記黒欠陥部をドライエッチングすることを特徴とする請求項１または請求項２に記載のフォトマスクの欠陥修正方法。
【請求項４】
前記酸化工程にて、前記黒欠陥部に含有される金属もしくは合金を酸化させる酸化性ガスを用いて、前記黒欠陥部の表面および側面を酸化し、
前記黒欠陥部への前記集束イオンビームまたは電子ビームの照射および前記アシストガスの供給と、前記黒欠陥部への前記酸化性ガスの供給とを交互に繰り返し行い、前記エッチング工程と前記酸化工程とを交互に繰り返し行うことを特徴とする請求項３に記載のフォトマスクの欠陥修正方法。
【請求項５】
前記酸化工程にて、前記黒欠陥部に含有される金属もしくは合金を酸化させる酸化性ガスを用いて、前記黒欠陥部の表面および側面を酸化し、
前記酸化性ガスの雰囲気中で、前記黒欠陥部への前記集束イオンビームまたは電子ビームの照射および前記アシストガスの供給と、前記集束イオンビームまたは電子ビームの照射および前記アシストガスの供給の停止とを交互に繰り返し行い、前記エッチング工程と前記酸化工程とを交互に繰り返し行うことを特徴とする請求項３に記載のフォトマスクの欠陥修正方法。
【請求項６】
前記酸化工程にて、前記黒欠陥部に含有される金属もしくは合金を酸化させる酸化性ガスを用いて、前記黒欠陥部の表面および側面を酸化し、
前記黒欠陥部に、前記アシストガスおよび前記酸化性ガスを供給しながら、前記集束イオンビームまたは電子ビームを照射して、前記エッチング工程と前記酸化工程とを同時に連続的に行うことを特徴とする請求項３に記載のフォトマスクの欠陥修正方法。
【請求項７】
前記酸化性ガスが、酸素、オゾン、水蒸気、過酸化水素、窒素酸化物、硫黄酸化物、および二酸化塩素からなる群から選択される少なくとも１種を含むことを特徴とする請求項４から請求項６までのいずれかに記載のフォトマスクの欠陥修正方法。
【請求項８】
前記フォトマスクが、前記基板と前記パターン状の吸収層との間に露光光を反射する多層反射層が形成されたＥＵＶ露光用反射型マスクであることを特徴とする請求項１から請求項７までのいずれかに記載のフォトマスクの欠陥修正方法。
【請求項９】
請求項１から請求項８までのいずれかに記載のフォトマスクの欠陥修正方法を行うことにより、フォトマスクの黒欠陥部を修正する修正工程を有することを特徴とするフォトマスクの製造方法。
【請求項１０】
請求項１から請求項８までのいずれかに記載のフォトマスクの欠陥修正方法を実施するためのフォトマスクの欠陥修正装置であって、
前記フォトマスクを収容するチャンバーと、前記フォトマスクにアシストガスを供給するアシストガス供給手段と、前記チャンバー内に前記フォトマスクの黒欠陥部に含有される金属もしくは合金を酸化させる酸化性ガスを導入する酸化性ガス導入手段と、前記フォトマスクに集束イオンビームまたは電子ビームを照射する照射手段とを具備することを特徴とするフォトマスクの欠陥修正装置。
【請求項１１】
前記黒欠陥部の酸化を検出する検出手段を具備することを特徴とする請求項１０に記載のフォトマスクの欠陥修正装置。
【発明の詳細な説明】
【技術分野】
【０００１】
本発明は、フォトマスクの黒欠陥を修正するフォトマスクの欠陥修正方法、それを用いたフォトマスクの製造方法、およびそれを実施するフォトマスクの欠陥修正装置に関するものである。
【背景技術】
【０００２】
フォトマスクの欠陥には、本来必要なパターンが欠損もしくは欠落しているもの（白欠陥）と、不要なパターンが余剰に存在しているもの（黒欠陥）とがある。黒欠陥の場合には、余剰部分を除去することにより正常なパターンが得られる。黒欠陥の修正方法としては、アシストガスを吹きつけながら集束イオンビーム（ＦＩＢ）や電子ビーム（ＥＢ）を照射して、黒欠陥部分をガスアシストエッチングすることにより除去する方法（例えば、特許文献１および非特許文献１参照）が主流である。
【０００３】
反射型マスクの吸収層や、透過型マスクの遮光層には、タンタルなどの酸化されやすい金属材料が用いられている。吸収層または遮光層が酸化されやすい金属材料を含有する場合には、金属材料が空気中の酸素と反応して酸化被膜を形成するため、吸収層または遮光層のパターンの表面および側面が酸化被膜で覆われることとなる。アシストガスを吹きつけながらＦＩＢもしくはＥＢを照射して黒欠陥部をエッチングする場合、金属とその酸化物とではエッチング速度が異なるため、吸収層または遮光層のパターンの表面および側面に形成された酸化被膜と、吸収層または遮光層のパターンの内部とでは、エッチング速度が異なる。金属がその酸化物よりもエッチング速度が速い場合には、吸収層または遮光層のパターンの内部が、吸収層または遮光層のパターンの表面および側面に形成された酸化被膜よりもエッチング速度が速くなる。そのため、例えば図１０（ａ）に示すような、基板５１上に多層反射層５２とバッファー層５３とがこの順に積層され、バッファー層５３上に吸収層５４がパターン状に形成され、吸収層５４の表面および側面に酸化皮膜５５が形成されている反射型マスクにおいて、黒欠陥部５０にアシストガスを吹きつけながらＦＩＢもしくはＥＢ５６を照射して黒欠陥部５０をエッチングすると、酸化皮膜５５の除去によって露出した吸収層５４のエッチングが急速に進行して、図１０（ｂ）に例示するように、吸収層５４のパターンの端部が過剰にエッチングされてしまう。このように、黒欠陥部にアシストガスを吹きつけながらＦＩＢもしくはＥＢを照射してガスアシストエッチングを行う場合には、黒欠陥修正後の吸収層または遮光層のパターン形状のコントロールが困難であった。
【０００４】
なお、従来、アシストガスとしては、エッチングされる吸収層または遮光層に含まれる金属材料と比較的反応しやすく、エッチング時の反応生成物が気体になりやすいものを選択するのが一般的であり、エッチングされる吸収層または遮光層に含まれる金属材料を酸化させるものを使用することはなかった。
【０００５】
【特許文献１】特開２００４−１７７６８２号公報
【非特許文献１】Klaus Edingerl, Volker Boegli, Wolfgang Degel, Proceedings of SPIE vol. 5853, p. 361-370 (2005)
【発明の開示】
【発明が解決しようとする課題】
【０００６】
近年、フォトマスクのパターンの微細化、高精度化に伴い、フォトマスクの黒欠陥を高精度に修正することができる方法が望まれている。
【０００７】
本発明は、上記実情に鑑みてなされたものであり、黒欠陥修正後、吸収層または遮光層のパターンの端部にて良好な断面形状が得られるフォトマスクの欠陥修正方法、それを用いたフォトマスクの製造方法、およびそれを実施するためのフォトマスクの欠陥修正装置を提供することを主目的とする。
【課題を解決するための手段】
【０００８】
上記目的を達成するために、本発明は、基板と、上記基板上にパターン状に形成され、金属もしくは合金を含有し、露光光を吸収する吸収層または露光光を遮光する遮光層とを有するフォトマスクの欠陥修正方法であって、上記金属もしくは合金が、この金属もしくは合金の酸化物よりもエッチング速度が速いものであり、上記吸収層または遮光層の余剰に起因する黒欠陥部の表面および側面を酸化して、酸化皮膜を形成する酸化工程と、上記酸化皮膜のみをエッチングするように、上記黒欠陥部をドライエッチングするエッチング工程とを有することを特徴とするフォトマスクの欠陥修正方法を提供する。
【０００９】
本発明によれば、黒欠陥部の表面および側面を酸化して酸化皮膜を形成する酸化工程を行い、エッチング工程にて、酸化皮膜のみをエッチングするように黒欠陥部をドライエッチングするので、酸化皮膜の下の吸収層または遮光層をエッチングすることなく、常に酸化皮膜をエッチングすることができ、黒欠陥部のエッチング速度を一定に保つことが可能である。したがって、吸収層または遮光層に含有される金属もしくは合金が、この金属もしくは合金の酸化物よりもエッチング速度が速いものであっても、黒欠陥部のエッチング時に、吸収層または遮光層が過剰にエッチングされることがなく、吸収層または遮光層のパターンの端部にて良好な断面形状を得ることができる。
【００１０】
上記発明においては、上記金属もしくは合金がタンタルもしくはタンタル合金であることが好ましい。タンタルまたはタンタル合金は、その酸化物に比べて、エッチング速度が数倍〜十数倍程度と速いので、本発明のフォトマスクの欠陥修正方法を用いることにより、黒欠陥部のエッチング時の吸収層または遮光層の過剰なエッチングを効果的に防ぐことができるからである。
【００１１】
また本発明においては、上記エッチング工程にて、上記黒欠陥部に、アシストガスを供給しながら、集束イオンビームまたは電子ビームを照射することにより、上記黒欠陥部をドライエッチングすることが好ましい。アシストガスを用いた集束イオンビームまたは電子ビームの照射によるエッチングでは、黒欠陥部を良好にエッチングすることができるからである。
【００１２】
この際、上記酸化工程にて、上記黒欠陥部に含有される金属もしくは合金を酸化させる酸化性ガスを用いて、上記黒欠陥部の表面および側面を酸化し、上記黒欠陥部への上記集束イオンビームまたは電子ビームの照射および上記アシストガスの供給と、上記黒欠陥部への上記酸化性ガスの供給とを交互に繰り返し行い、上記エッチング工程と上記酸化工程とを交互に繰り返し行ってもよい。このような構成とすることにより、エッチング工程にて、効率的に酸化皮膜のみをエッチングすることができるからである。
【００１３】
また、上記酸化工程にて、上記黒欠陥部に含有される金属もしくは合金を酸化させる酸化性ガスを用いて、上記黒欠陥部の表面および側面を酸化し、上記酸化性ガスの雰囲気中で、上記黒欠陥部への上記集束イオンビームまたは電子ビームの照射および上記アシストガスの供給と、上記集束イオンビームまたは電子ビームの照射および上記アシストガスの供給の停止とを交互に繰り返し行い、上記エッチング工程と上記酸化工程とを交互に繰り返し行ってもよい。このような構成とすることによっても、エッチング工程にて、効率的に酸化皮膜のみをエッチングすることができるからである。
【００１４】
さらに、上記酸化工程にて、上記黒欠陥部に含有される金属もしくは合金を酸化させる酸化性ガスを用いて、上記黒欠陥部の表面および側面を酸化し、上記黒欠陥部に、上記アシストガスおよび上記酸化性ガスを供給しながら、上記集束イオンビームまたは電子ビームを照射して、上記エッチング工程と上記酸化工程とを同時に行ってもよい。このような構成とすることにより、酸化皮膜のみをエッチングすることが可能となるからである。
【００１５】
また本発明においては、上記酸化性ガスが、酸素、オゾン、水蒸気、過酸化水素、窒素酸化物、硫黄酸化物、および二酸化塩素からなる群から選択される少なくとも１種を含むことが好ましい。これらを含む酸化性ガスは、タンタルまたはタンタル合金を酸化させるのに十分な能力があるためである。
【００１６】
さらに本発明においては、上記フォトマスクが、上記基板と上記パターン状の吸収層との間に露光光を反射する多層反射層が形成されたＥＵＶ露光用反射型マスクであることが好ましい。ＥＵＶ露光用反射型マスクにおける多層反射層には、タンタルが用いられることが多い。上述したように、タンタルは、その酸化物に比べて、エッチング速度が数倍〜十数倍程度と速いので、本発明のフォトマスクの欠陥修正方法を用いることにより、黒欠陥部のエッチング時の吸収層または遮光層の過剰なエッチングを効果的に防ぐことができる。
【００１７】
また本発明は、上述のフォトマスクの欠陥修正方法を行うことにより、フォトマスクの黒欠陥部を修正する修正工程を有することを特徴とするフォトマスクの製造方法を提供する。
【００１８】
本発明のフォトマスクの製造方法は、上述のフォトマスクの欠陥修正方法を行う修正工程を有するので、高精度な黒欠陥部の修正が可能であり、高精細な吸収層または遮光層のパターンを得ることができる。
【００１９】
さらに本発明は、上述のフォトマスクの欠陥修正方法を実施するためのフォトマスクの欠陥修正装置であって、上記フォトマスクを収容するチャンバーと、上記フォトマスクにアシストガスを供給するアシストガス供給手段と、上記チャンバー内に上記フォトマスクの黒欠陥部に含有される金属もしくは合金を酸化させる酸化性ガスを導入する酸化性ガス導入手段と、上記フォトマスクに集束イオンビームまたは電子ビームを照射する照射手段とを具備することを特徴とするフォトマスクの欠陥修正装置を提供する。
【００２０】
本発明のフォトマスクの欠陥修正装置は、酸化性ガス導入手段を有するので、上述のフォトマスクの欠陥修正方法を実施することができ、高精度な黒欠陥部の修正が可能である。
【００２１】
また、本発明のフォトマスクの欠陥修正装置は、上記黒欠陥部の酸化を検出する検出手段を具備することが好ましい。これにより、酸化皮膜を検出しながら、酸化皮膜をエッチングすることができ、酸化皮膜の下の吸収層または遮光層をエッチングすることなく、酸化皮膜のみをエッチングすることができるからである。
【発明の効果】
【００２２】
本発明によれば、黒欠陥部の表面および側面を酸化して酸化皮膜を形成する酸化工程を行い、エッチング工程にて、酸化皮膜のみをエッチングするように黒欠陥部をドライエッチングするので、黒欠陥部のエッチング速度を一定に保つことができ、黒欠陥修正後の吸収層または遮光層のパターンの端部にて良好な断面形状を得ることができるという効果を奏する。
【発明を実施するための最良の形態】
【００２３】
以下、本発明のフォトマスクの欠陥修正方法、それを用いたフォトマスクの製造方法、およびそれを実施するためのフォトマスクの欠陥修正装置について詳細に説明する。
【００２４】
Ａ．フォトマスクの欠陥修正方法
本発明のフォトマスクの欠陥修正方法は、基板と、上記基板上にパターン状に形成され、金属もしくは合金を含有し、露光光を吸収する吸収層または露光光を遮光する遮光層とを有するフォトマスクの欠陥修正方法であって、上記金属もしくは合金が、この金属もしくは合金の酸化物よりもエッチング速度が速いものであり、上記吸収層または遮光層の余剰に起因する黒欠陥部の表面および側面を酸化して、酸化皮膜を形成する酸化工程と、上記酸化皮膜のみをエッチングするように、上記黒欠陥部をドライエッチングするエッチング工程とを有することを特徴とするものである。
【００２５】
本発明のフォトマスクの欠陥修正方法について、図面を参照しながら説明する。
図１および図２は、本発明のフォトマスクの欠陥修正方法の一例を示す工程図であって、反射型マスクの欠陥を修正するものである。図１（ａ）に示すように、基板２上に、多層反射層３およびバッファー層４がこの順に積層され、バッファー層４上に吸収層５がパターン状に形成された反射型マスク１は、吸収層５が余剰に存在している黒欠陥部１０を有している。吸収層５は、金属もしくは合金を含有しており、露光光に対して低反射性を備えるために、あらかじめ、露出している表面および側面が酸化され、酸化皮膜６が形成されている。吸収層に含まれる金属もしくは合金が酸化されやすいものである場合は、吸収層のパターンの形成後に、空気中の酸素等により吸収層の表面および側面が自然に酸化される。
【００２６】
黒欠陥部１０を除去するためには、まず、図１（ｂ）に示すように、黒欠陥部１０に、アシストガス（図示なし）を吹きつけながら、集束イオンビームまたは電子ビーム１１を照射して、黒欠陥部１０表面の酸化皮膜６をエッチングする（エッチング工程）。エッチング後は、黒欠陥部１０で吸収層５表面に酸化皮膜６がわずかに残存する状態となっている。
【００２７】
次に、図１（ｃ）に示すように、黒欠陥部１０に、吸収層５に含まれる金属もしくは合金を酸化させる酸化性ガス１２を吹きつけて、黒欠陥部１０の表面および側面を酸化し、酸化皮膜６を形成する（酸化工程）。
【００２８】
次いで、図１（ｄ）に示すように、黒欠陥部１０に、アシストガス（図示なし）を吹きつけながら、集束イオンビームまたは電子ビーム１１を照射して、黒欠陥部１０表面の酸化皮膜６をエッチングする（エッチング工程）。エッチング後は、上記と同様に、黒欠陥部１０では吸収層５表面に酸化皮膜６がわずかに残存する状態となっている。
【００２９】
続いて、図１（ｅ）に示すように、黒欠陥部１０に酸化性ガス１２を吹きつけて、黒欠陥部１０の表面および側面を酸化して、酸化皮膜６を形成する（酸化工程）。
【００３０】
次に、図２（ａ）〜（ｅ）に示すように、上記と同様にして、エッチング工程（図２（ａ），（ｃ），（ｅ））および酸化工程（図２（ｂ），（ｄ））を交互に繰り返し行う。このように、黒欠陥部を徐々にエッチングして、黒欠陥部が所望の厚さになるまでエッチング工程および酸化工程を交互に繰り返し行うことにより、黒欠陥部を除去する。
【００３１】
図３および図４は、本発明のフォトマスクの欠陥修正方法の他の例を示す工程図であって、透過型マスクの欠陥を修正するものである。図３（ａ）に示すように、基板２上に遮光層７がパターン状に形成された透過型マスク９は、遮光層７が余剰に存在している黒欠陥部１０を有している。遮光層７は、金属もしくは合金を含有しており、反射防止を目的として、あらかじめ、露出している表面および側面が酸化され、酸化皮膜６が形成されている。遮光層に含まれる金属もしくは合金が酸化されやすいものである場合は、遮光層のパターンの形成後に、空気中の酸素等により遮光層の表面および側面が自然に酸化される。
【００３２】
黒欠陥部１０を除去するためには、まず、図３（ｂ）に示すように、黒欠陥部１０に、アシストガス（図示なし）を吹きつけながら、集束イオンビームまたは電子ビーム１１を照射して、黒欠陥部１０表面の酸化皮膜６をエッチングする（エッチング工程）。エッチング後は、黒欠陥部１０では遮光層７表面に酸化皮膜６がわずかに残存する状態となっている。
【００３３】
次に、図３（ｃ）に示すように、黒欠陥部１０に、遮光層７に酸化性ガス１２を吹きつけて、黒欠陥部１０の表面および側面を酸化し、酸化皮膜６を形成する（酸化工程）。
【００３４】
次いで、図３（ｄ）に示すように、黒欠陥部１０に、アシストガス（図示なし）を吹きつけながら、集束イオンビームまたは電子ビーム１１を照射して、黒欠陥部１０表面の酸化皮膜６をエッチングする（エッチング工程）。エッチング後は、上記と同様に、黒欠陥部１０では遮光層７表面に酸化皮膜６がわずかに残存する状態となっている。
【００３５】
続いて、図３（ｅ）に示すように、黒欠陥部１０に酸化性ガス１２を吹きつけて、黒欠陥部１０の表面および側面を酸化し、酸化皮膜６を形成する（酸化工程）。
【００３６】
さらに、図３（ｆ）に示すように、黒欠陥部１０に、アシストガス（図示なし）を吹きつけながら、集束イオンビームまたは電子ビーム１１を照射して、黒欠陥部１０表面の酸化皮膜６をエッチングする（エッチング工程）。エッチング後は、また上記と同様に、黒欠陥部１０では遮光層７表面に酸化皮膜６がわずかに残存する状態となっている。
【００３７】
次に、図４（ａ）〜（ｄ）に示すように、上記と同様にして、エッチング工程（図４（ｂ），（ｄ））および酸化工程（図４（ａ），（ｃ））を繰り返し行う。このように、黒欠陥部を徐々にエッチングして、黒欠陥部が所望の厚さになるまでエッチング工程および酸化工程を交互に繰り返し行うことにより、黒欠陥部を除去する。
【００３８】
本発明においては、黒欠陥部の表面および側面を酸化して酸化皮膜を形成する酸化工程を行い、エッチング工程にて、酸化皮膜のみをエッチングするように、黒欠陥部をドライエッチングするので、常に酸化皮膜をエッチングすることになり、酸化皮膜の下の吸収層または遮光層をエッチングすることはないため、黒欠陥部のエッチング速度を一定に保つことが可能である。吸収層または遮光層に含有される金属もしくは合金は、この金属もしくは合金の酸化物よりもエッチング速度が速いものであるので、吸収層または遮光層は酸化皮膜よりもエッチング速度が速くなる。しかしながら、上述したように、酸化皮膜のみがエッチングされ、吸収層または遮光層はエッチングされないので、吸収層または遮光層が過剰にエッチングされることがなく、吸収層または遮光層のパターンの端部の断面形状を良好なものとすることができる。
【００３９】
本発明においては、エッチング工程と酸化工程とを交互に繰り返し行ってもよく、エッチング工程と酸化工程とを同時に行ってもよい。
【００４０】
図５および図６は、本発明のフォトマスクの欠陥修正方法の他の例を示す工程図であって、エッチング工程と酸化工程とを交互に行う場合であり、反射型マスクの欠陥を修正するものである。
【００４１】
エッチング工程と酸化工程とを交互に行う場合には、図５に例示するように、黒欠陥部１０に、アシストガス用ガス銃１３からアシストガス１４を吹きつけながら、集束イオンビームまたは電子ビーム１１を照射して、黒欠陥部１０表面の酸化皮膜６をエッチングするエッチング工程（図５（ａ），（ｃ））と、黒欠陥部１０に酸化性ガス１２を吹きつけて、黒欠陥部１０の表面および側面を酸化し、酸化皮膜６を形成する酸化工程（図５（ｂ），（ｄ））とを交互に繰り返し行ってもよい。この場合には、集束イオンビームや電子ビーム等の照射およびアシストガスの供給と、酸化性ガスの供給とを交互に繰り返し行うことで、エッチング工程と酸化工程とを交互に繰り返し行う。
【００４２】
また、エッチング工程と酸化工程とを交互に行う場合には、図６に例示するように、チャンバー１５内に酸化性ガス１２を導入して、チャンバー１５内の圧力を所定の範囲に調整した後、酸化性ガス１２の雰囲気中で、黒欠陥部１０に、アシストガス用ガス銃１３からアシストガス１４を吹きつけながら、エネルギービーム鏡筒１６から集束イオンビームまたは電子ビーム１１を照射して、黒欠陥部１０表面の酸化皮膜６をエッチングするエッチング工程（図６（ａ））と、集束イオンビームまたは電子ビームの照射およびアシストガスの供給を停止し、酸化性ガス１２の雰囲気によって黒欠陥部１０の表面および側面を酸化し、酸化皮膜６を形成する酸化工程（図６（ｂ））とを交互に繰り返し行ってもよい。この場合には、酸化性ガスの雰囲気中で、集束イオンビームや電子ビーム等の照射およびアシストガスの供給と、この集束イオンビームや電子ビーム等の照射およびアシストガスの供給の停止とを交互に繰り返し行うことで、エッチング工程と酸化工程とを交互に繰り返し行う。酸化性ガス雰囲気であっても、黒欠陥部に局所的にアシストガスを吹きつけながら、集束イオンビームや電子ビームを照射することにより、酸化皮膜をエッチングすることができる。
【００４３】
図７は、本発明のフォトマスクの欠陥修正方法の他の例を示す工程図であって、エッチング工程と酸化工程とを同時に行う場合であり、反射型マスクの欠陥を修正するものである。エッチング工程と酸化工程とを同時に行う場合には、図７（ａ）に例示するように、黒欠陥部１０に、混合ガス用ガス銃１７からアシストガスおよび酸化性ガスの混合ガス１８を吹きつけながら、集束イオンビームまたは電子ビーム１１を照射することにより、黒欠陥部１０の表面および側面を酸化して酸化皮膜６を形成しつつ、この酸化皮膜６をエッチングしてもよい。また、図７（ｂ）に例示するように、黒欠陥部１０に、アシストガス用ガス銃１３からアシストガス１４を吹き付けるとともに、酸化性ガス用ガス銃１９から酸化性ガス１２を吹きつけながら、集束イオンビームまたは電子ビーム１１を照射することにより、黒欠陥部１０の表面および側面を酸化して酸化皮膜６を形成しつつ、この酸化皮膜６をエッチングしてもよい。この場合には、黒欠陥部の表面および側面に酸化皮膜を形成しながら、この酸化皮膜をエッチングしており、エッチングおよび酸化が同時に連続的に行われる。すなわち、エッチング工程および酸化工程が同時に行われる。
【００４４】
以下、本発明のフォトマスクの欠陥修正方法における各工程、および本発明に適用されるフォトマスクについて説明する。
【００４５】
１．酸化工程
本発明における酸化工程は、吸収層または遮光層の余剰に起因する黒欠陥部の表面および側面を酸化して、酸化皮膜を形成する工程である。
【００４６】
黒欠陥部の表面および側面を酸化する方法としては、黒欠陥部を所望の深さ（厚さ）だけ酸化させることができる方法であれば特に限定されるものではないが、通常は黒欠陥部に含有される金属もしくは合金を酸化させる酸化性ガスを使用する方法が用いられる。ドライプロセスによる酸化処理であれば、高度な微細加工が可能であるので微細な黒欠陥部にも対応でき、また後工程として洗浄が不要だからである。
【００４７】
酸化性ガスを使用して黒欠陥部を酸化する方法としては、例えば、黒欠陥部に局所的に酸化性ガスを供給する方法、フォトマスクを酸化性ガスの雰囲気中に配置する方法などが挙げられる。
【００４８】
使用される酸化性ガスは、黒欠陥部に含有される金属もしくは合金を酸化するガスであれば特に限定されるものではなく、黒欠陥部に含有される金属もしくは合金の種類によって適宜選択される。このような酸化性ガスとしては、酸素、オゾン、水蒸気、過酸化水素、窒素酸化物、硫黄酸化物、および二酸化塩素からなる群から選択される少なくとも１種を含むガスを用いることが好ましい。これらを含むガスは、タンタルまたはタンタル合金を酸化させるのに十分な能力があるためである。
【００４９】
エッチング工程と酸化工程とを交互に行う場合であって、図６に例示するように、酸化性ガス１２の雰囲気中で、集束イオンビームまたは電子ビーム１１等の照射およびアシストガス１４の供給（図６（ａ））と、集束イオンビームまたは電子ビーム１１等の照射およびアシストガス１４の供給の停止（図６（ｂ））とを交互に繰り返し行う場合には、チャンバー内に酸化性ガスを導入することによって、チャンバー内の圧力を１．０×１０-1Ｐａ〜１．０×１０-4Ｐａ程度に調整することが好ましい。酸化性ガスによってチャンバー内の圧力を上記範囲とすることにより、酸化工程においては黒欠陥部の表面および側面が速やかに酸化され、エッチング工程においては黒欠陥部に局所的にアシストガスを吹きつけることで黒欠陥部の周辺のみを酸化性ガスからアシストガスに置換することができるからである。
【００５０】
上記の場合には、チャンバー内に酸化性ガスを常時導入することによって、チャンバー内の圧力を上記範囲に調整することができる。
【００５１】
また、エッチング工程と酸化工程とを同時に行う場合であって、図７（ａ）に例示するように、黒欠陥部１０に、アシストガスおよび酸化性ガスの混合ガス１８を供給しながら、集束イオンビームまたは電子ビーム１１等を照射する場合、混合ガス中の酸化性ガスの割合は、黒欠陥部の表面および側面を速やかに酸化することができるように設定されることが好ましく、金属もしくは合金の種類等に応じて適宜選択される。具体的には５体積％〜９５体積％程度とすることができる。
【００５２】
一方、図７（ｂ）に例示するように、黒欠陥部１０に、アシストガス１４および酸化性ガス１２をそれぞれ供給しながら、集束イオンビームまたは電子ビーム１１等を照射する場合、アシストガスおよび酸化性ガスの全体積に対する酸化性ガスの割合は、黒欠陥部の表面および側面を速やかに酸化することができるように設定されることが好ましく、金属もしくは合金の種類等に応じて適宜選択される。具体的には５体積％〜９５体積％程度とすることができる。
【００５３】
２．エッチング工程
本発明におけるエッチング工程は、酸化皮膜のみをエッチングするように、黒欠陥部をドライエッチングする工程である。
【００５４】
黒欠陥部をドライエッチングする方法としては、黒欠陥部の表面や側面に形成された酸化皮膜のみを局所的にエッチングすることができる方法であれば特に限定されるものではない。中でも、黒欠陥部にアシストガスを供給しながらエネルギービームを照射することにより、黒欠陥部をガスアシストエッチングする方法が好ましく用いられる。エネルギービームのみを用いる場合に比較して、黒欠陥部を良好にエッチングすることができるからである。
【００５５】
エネルギービームとしては、黒欠陥部の表面や側面に形成された酸化皮膜のみを局所的にエッチングできるものであれば特に限定されるものではないが、集束イオンビームまたは電子ビームが好ましく用いられる。これらは、高度な微細加工が可能であり、微細な黒欠陥部にも対応できるからである。
【００５６】
集束イオンビームのイオン源としては、集束することができるものであればよいが、通常はＧａが用いられる。
【００５７】
また、アシストガスとしては、黒欠陥部をエッチングできるガスであれば特に限定されるものではなく、例えば、ＸｅＦ2、ヨウ素、ＳＦ6、ＣＦ4、ＮＯx等が挙げられる。
【００５８】
エッチング工程と酸化工程とを交互に行う場合であって、図６に例示するように、酸化性ガス１２の雰囲気中で、集束イオンビームまたは電子ビーム１１等の照射およびアシストガス１４の供給（図６（ａ））と、集束イオンビームまたは電子ビーム１１等の照射およびアシストガス１４の供給の停止（図６（ｂ））とを交互に繰り返し行う場合には、エッチング工程にて、黒欠陥部に局所的にアシストガスを供給して、黒欠陥部の周辺のみを酸化性ガスからアシストガスに置換する。この場合、例えばアシストガスをジェット噴射することによって、黒欠陥部に局所的にアシストガスを供給することができる。
【００５９】
また、エッチング工程と酸化工程とを同時に行う場合であって、図７（ａ）に例示するように、黒欠陥部１０に、アシストガスおよび酸化性ガスの混合ガス１８を供給しながら、集束イオンビームまたは電子ビーム１１等を照射する場合、混合ガス中のアシストガスの割合は、酸化皮膜のみを効率的にエッチングすることができるように設定されることが好ましく、金属もしくは合金の種類等に応じて適宜選択される。具体的には５体積％〜９５体積％程度とすることができる。
【００６０】
一方、図７（ｂ）に例示するように、黒欠陥部１０に、アシストガス１４および酸化性ガス１２をそれぞれ供給しながら、集束イオンビームまたは電子ビーム１１等を照射する場合、アシストガスおよび酸化性ガスの全体積に対するアシストガスの割合は、酸化皮膜のみを効率的にエッチングすることができるように設定されることが好ましく、金属もしくは合金の種類等に応じて適宜選択される。具体的には５体積％〜９５体積％程度とすることができる。
【００６１】
エッチング工程では、酸化皮膜のみをエッチングするので、酸化皮膜を検出しながら、黒欠陥部をエッチングすることが好ましい。酸化皮膜の検出方法としては、非破壊による酸素の表面分析法を用いることができ、例えば、オージェ電子分光法により黒欠陥部表面の酸素原子の存在量を測定する方法、黒欠陥部表面の元素分析による方法等を用いることができる。また、あらかじめ、酸化工程における黒欠陥部の酸化条件ごとに形成される酸化皮膜の厚みを算出しておき、酸化皮膜のみがエッチングされるように、エッチング条件を選択してもよい。この際、黒欠陥部について酸素含有量の深さ方向組成分析を行い、膜中酸素含有率を算出することで、酸化皮膜の厚みを算出することができる。
【００６２】
酸化皮膜のみをエッチングするために、エッチング工程と酸化工程とを交互に行う場合には、酸化皮膜を完全に除去する前に、酸化皮膜のエッチングを停止することが好ましい。また、酸化皮膜のみをエッチングするために、エッチング工程と酸化工程とを同時に行う場合には、酸化皮膜が完全に除去された際には、エッチングガスの供給および集束イオンビームや電子ビーム等の照射を停止することが好ましい。
【００６３】
３．エッチング工程および酸化工程
本発明においては、上述したように、エッチング工程および酸化工程を、交互に行ってもよく、同時に行ってもよい。
【００６４】
エッチング工程および酸化工程を交互に行う場合には、黒欠陥部への集束イオンビームまたは電子ビームの照射およびアシストガスの供給と、黒欠陥部への酸化性ガスの供給とを交互に行ってもよく、また、酸化性ガスの雰囲気中で、黒欠陥部への集束イオンビームまたは電子ビームの照射およびアシストガスの供給と、集束イオンビームまたは電子ビームの照射およびアシストガスの供給の停止とを交互に行ってもよい。
【００６５】
この場合、エッチング工程と酸化工程とを繰り返し行う回数としては、吸収層または遮光層の厚み、および、エッチング工程でのエッチングされる酸化皮膜の厚み等に応じて適宜調整される。例えば、吸収層の厚みが９０ｎｍ程度であり、１回のエッチング工程にて酸化皮膜を５ｎｍの深さ（厚さ）までエッチングする場合には、１８回ずつエッチング工程および酸化工程を交互に行うことによって、黒欠陥部を除去することができる。
【００６６】
一方、エッチング工程および酸化工程を同時に行う場合には、黒欠陥部に、アシストガスおよび酸化性ガスをそれぞれ供給しながら、集束イオンビームまたは電子ビームを照射してもよく、黒欠陥部に、アシストガスおよび酸化性ガスの混合ガスを供給しながら、集束イオンビームまたは電子ビームを照射してもよい。
【００６７】
なお、エッチング工程および酸化工程を同時に行う場合、酸化皮膜のみをエッチングするために、エッチング速度を比較的遅くすることが好ましい。
【００６８】
４．フォトマスク
本発明のフォトマスクの欠陥修正方法が適用されるフォトマスクは、基板と、上記基板上にパターン状に形成され、金属もしくは合金を含有し、露光光を吸収する吸収層または露光光を遮光する遮光層とを有するものである。
【００６９】
以下、フォトマスクにおける各構成について説明する。
【００７０】
（１）吸収層または遮光層
フォトマスクにおける吸収層または遮光層は、基板上にパターン状に形成され、金属もしくは合金を含有するものであり、この吸収層または遮光層に含有される金属もしくは合金は、その金属もしくは合金の酸化物よりもエッチング速度が速いものである。
【００７１】
吸収層または遮光層に含有される金属または合金としては、フォトマスクの吸収層または遮光層に用いられる金属または合金であって、その金属もしくは合金の酸化物よりもエッチング速度が速いものであれば特に限定されるものではない。中でも、金属もしくは合金のエッチング速度が、金属もしくは合金の酸化物のエッチング速度に対して、２倍以上速いことが好ましい。このような金属または合金が吸収層または遮光層に含有されている場合には、黒欠陥部のエッチング時に、吸収層または遮光層のパターンの端部にて過剰なエッチングが起こりやすいが、本発明を適用することにより、吸収層または遮光層のパターンの端部での過剰なエッチングを防ぎ、良好なパターンが得られるからである。
【００７２】
このような金属または合金としては、タンタルまたはタンタル合金であることが好ましい。タンタル（Ｔａ）は非常に酸化されやすく、また例えばＴａとその酸化物であるＴａ２Ｏ５とでは、エッチング速度が十倍程度と大きく異なるからである。
【００７３】
ＴａまたはＴａ合金を含有する材料としては、例えば、Ｔａ単体、ＴａＮ、ＴａＳｉ、ＴａＳｉＮ、ＴａＧｅ、ＴａＧｅＮ、ＴａＢ、ＴａＢＮ等が挙げられる。
【００７４】
吸収層または遮光層の成膜方法としては、例えば、マグネトロンスパッタ法、イオンビームスパッタ法、ＣＶＤ法、蒸着法などが用いられる。
【００７５】
フォトマスクが、露光光を吸収する吸収層を有する場合には反射型マスクとなり、露光光を遮光する遮光層を有する場合には透過型マスクとなる。以下、反射型マスクおよび透過型マスクに分けて説明する。
【００７６】
（２）反射型マスク
反射型マスクは、基板と、基板上に形成された多層反射層と、多層反射層上にパターン状に形成された吸収層とを有するものである。以下、反射型マスクにおける吸収層以外の各構成について説明する。
【００７７】
（ｉ）多層反射層
反射型マスクにおける多層反射層の材料としては、一般的に反射型マスクの多層反射層に使用されるものを用いることができ、中でも、露光光に対する反射率が極めて高い材料を用いることが好ましい。反射型マスク使用時においてコントラストを高めることができるからである。例えば、ＥＵＶ光を反射する多層反射層としては、通常、Ｍｏ／Ｓｉの周期多層膜が用いられる。また、特定の波長域で高い反射率が得られる多層反射層として、例えば、Ｒｕ／Ｓｉの周期多層膜、Ｍｏ／Ｂｅの周期多層膜、Ｍｏ化合物／Ｓｉ化合物の周期多層膜、Ｓｉ／Ｎｂの周期多層膜、Ｓｉ／Ｍｏ／Ｒｕの周期多層膜、Ｓｉ／Ｍｏ／Ｒｕ／Ｍｏの周期多層膜、Ｓｉ／Ｒｕ／Ｍｏ／Ｒｕの周期多層膜等も用いることができる。
【００７８】
多層反射層を構成する各層の膜厚や、各層の積層数としては、使用する材料に応じて異なるものであり、適宜調整される。例えば、Ｍｏ／Ｓｉの周期多層膜としては、数ｎｍ程度の厚さのＭｏ膜とＳｉ膜とが４０層〜６０層ずつ積層された多層膜を用いることができる。
【００７９】
多層反射層の成膜方法としては、例えば、イオンビームスパッタ法やマグネトロンスパッタ法などが用いられる。
【００８０】
また、多層反射層上に、多層反射層の酸化防止やマスク洗浄時の保護のために、ＳｉまたはＲｕが成膜されていてもよい。
【００８１】
（ii）バッファー層
反射型マスクにおいては、多層反射層と吸収層との間に、バッファー層が形成されていることが好ましい。バッファー層が形成されていることにより、吸収層をパターニングする際や、上述したように黒欠陥部を除去する際に、多層反射層がエッチングによるダメージを受けるのを防止することができるからである。また、多層反射層の最表面がＳｉ膜やＲｕ膜である場合には、酸化工程にてＳｉ膜やＲｕ膜が酸化されるのを防ぐことができるからである。Ｓｉ膜やＲｕ膜が酸化されると、多層反射層の反射率が低下するおそれがある。
【００８２】
バッファー層の材料としては、一般的に反射型マスクのバッファー層に使用されるものを用いることができ、通常、吸収層とエッチング特性の異なる材料、すなわち吸収層とのエッチング選択比が大きい材料が用いられる。バッファー層および吸収層のエッチング選択比は５以上であることが好ましく、より好ましくは１０以上、さらに好ましくは２０以上である。さらに、バッファー層の材料としては、低応力で、平滑性に優れた材料であることが好ましい。特にバッファー層の平滑性は、０．３ｎｍＲｍｓ以下であることが好ましい。このような観点から、バッファー層の材料は、微結晶またはアモルファス構造であることが好ましい。
【００８３】
このようなバッファー層の材料としては、例えば、ＳｉＯ２、Ａｌ２Ｏ３、Ｃｒ、ＣｒＮ等が挙げられる。
【００８４】
バッファー層の成膜方法としては、例えば、マグネトロンスパッタ法、イオンビームスパッタ法などが挙げられる。
【００８５】
（iii）基板
反射型マスクにおける基板としては、一般的に反射型マスクの基板に使用されるものを用いることができ、例えば、ガラス基板や金属基板を使用することができる。中でも、ガラス基板が好ましく用いられる。ガラス基板は、良好な平滑性および平坦度が得られるので、特にフォトマスク用基板として好適である。ガラス基板の材料としては、例えば、石英ガラス、低熱膨張係数を有するアモルファスガラス（例えばＳｉＯ２−ＴｉＯ２系ガラス等）、β石英固溶体を析出した結晶化ガラス等が挙げられる。また、金属基板の材料としては、例えば、シリコン、Ｆｅ−Ｎｉ系のインバー合金等が挙げられる。
【００８６】
基板は、高反射率および転写精度を得るために、平滑性が０．２ｎｍＲｍｓ以下であることが好ましく、また平坦度が１００ｎｍ以下であることが好ましい。なお、平滑性を示す単位Ｒｍｓは、二乗平均平方根粗さであり、原子間力顕微鏡を用いて測定することができる。また、平坦度は、ＴＩＲ(Total Indicated Reading)で示される表面の反り（変形量）を示す値である。この値は、基板表面を元に最小二乗法で定められる平面を焦平面としたとき、この焦平面より上にある基板表面の最も高い位置と、焦平面より下にある最も低い位置の高低差の絶対値である。また、上記平滑性は１０μｍ角エリアでの平滑性であり、上記平坦度は１４２ｍｍ角エリアでの平坦度である。
【００８７】
（iv）反射型マスクの種類
反射型マスクの種類としては、ＥＵＶ露光用反射型マスクが好ましいものとして挙げられる。すなわち、本発明が適用されるフォトマスクは、ＥＵＶ露光用反射型マスクであることが好ましい。ＥＵＶ露光用反射型マスクにおける吸収層には、Ｔａ単体やＴａを主成分とする材料が好ましく用いられる。Ｔａは、上述したように酸化されやすく、例えばＴａの酸化物であるＴａ２Ｏ５よりもエッチング速度が十倍程度速い。そのため、ＥＵＶ露光用反射型マスクに本発明を好ましく適用することができるのである。
【００８８】
（３）透過型マスク
透過型マスクは、少なくとも、基板と、基板上にパターン状に形成された遮光層とを有するものである。
【００８９】
透過型マスクに用いられる基板としては、一般的に透過型マスクの基板に使用されるものを用いることができ、例えば、ガラス基板やプラスチック基板を用いることができる。
【００９０】
透過型マスクにおける遮光層および基板以外の構成としては、透過型マスクの種類に応じて適宜選択される。
【００９１】
透過型マスクの種類としては、例えば、位相シフトマスク、バイナリーマスク（BIM：Binary Intensity Mask）等が挙げられる。
【００９２】
Ｂ．フォトマスクの製造方法
本発明のフォトマスクの製造方法は、上述のフォトマスクの欠陥修正方法を行うことにより、フォトマスクの黒欠陥部を修正する修正工程を有することを特徴とするものである。
【００９３】
本発明のフォトマスクの製造方法について、図面を参照しながら説明する。
図８は、本発明のフォトマスクの製造方法の一例を示す工程図であって、反射型マスクを製造する例である。
【００９４】
まず、図８（ａ）に示すように、基板２上に、多層反射層３とバッファー層４と吸収層５とがこの順に積層された反射型マスクブランク２１を準備する。
【００９５】
次に、図示しないが、吸収層上にレジスト層を形成して、パターン描画、現像を行って、所定のレジストパターンを形成する。次いで、このレジストパターンをマスクとして、吸収層をエッチングして、吸収層のパターンを形成する。続いて、残存するレジストパターンを除去する。これより、図８（ｂ）に示すように吸収層５のパターンが得られる。そして、得られた吸収層５のパターンを、波長２５７ｎｍの光を使用するマスク検査機によって検査し、エッチング不足による黒欠陥部１０を確認する。
【００９６】
ここで、吸収層に酸化されやすい金属もしくは合金が含有されている場合には、吸収層のパターンの形成後に、空気中の酸素等により吸収層の表面および側面が自然に酸化される。その結果、図８（ｃ）に示すように、吸収層５の表面および側面に酸化皮膜６が形成される。
【００９７】
次に、上記「Ａ．フォトマスクの欠陥修正方法」に記載したように、図１および図２に示すように、黒欠陥部１０にアシストガスを吹きつけながら集束イオンビームまたは電子ビーム１１を照射することにより、黒欠陥部１０の表面および側面に形成された酸化皮膜６のみをエッチングし（図１（ｂ），（ｄ），図２（ａ），（ｃ），（ｅ））、酸化皮膜６のエッチング後に、黒欠陥部１０に酸化性ガス１２を吹きつけることにより黒欠陥部を酸化して酸化皮膜６を形成し（図１（ｃ），（ｅ），図２（ｂ），（ｄ））、このような黒欠陥部のエッチングおよび酸化を交互に繰り返し行って、図８（ｄ）に示すように、黒欠陥部１０を除去する（修正工程）。
【００９８】
次いで、図８（ｅ）に示すように、露出しているバッファー層４をエッチングして、多層反射層３を露出させる。このようにして、露光光を反射する反射領域２３と露光光を吸収する吸収領域２４とを有する反射型マスク２２が得られる。
【００９９】
本発明においては、上述のフォトマスクの欠陥修正方法によって黒欠陥部を修正する修正工程を行うので、黒欠陥部の修正時に吸収層または遮光層が過剰にエッチングされるのを防ぐことができ、高精細な吸収層または遮光層のパターンを得ることができる。
【０１００】
フォトマスクとして反射型マスクを製造する場合には、例えば、基板上に多層反射層とバッファー層と吸収層とがこの順に積層されたマスクブランク上に、レジスト層を形成し、このレジスト層にパターン描画および現像を行って、所望のレジストパターンを形成する。そして、このレジストパターンをマスクとして吸収層をエッチングし、レジストパターンを除去し、吸収層のパターンを形成する。次いで、上記のフォトマスクの欠陥修正方法によって、吸収層のパターンの余剰による黒欠陥部を修正する。そして、反射領域のバッファー層を除去して、反射領域の多層反射層を露出させる。これにより、反射型マスクを得る。
【０１０１】
また、フォトマスクとして透過型マスクを製造する場合には、例えば、基板上に遮光層が形成されたマスクブランク上に、レジスト層を形成し、このレジスト層にパターン描画および現像を行って、所望のレジストパターンを形成する。そして、このレジストパターンをマスクとして遮光層をエッチングし、レジストパターンを除去し、遮光層のパターンを形成する。次いで、上記のフォトマスクの欠陥修正方法によって、遮光層のパターンの余剰による黒欠陥部を修正する。これにより、透過型マスクを得る。
【０１０２】
以下、本発明のフォトマスクの製造方法における各工程ついて説明する。
【０１０３】
１．マスクブランク調製工程
本発明においては、まず、マスクブランクを準備する。
【０１０４】
マスクブランクは、フォトマスクの種類に応じて適宜選択され、一般的な反射型マスクブランクの製造方法または透過型マスクブランクの製造方法によって、作製することができる。
【０１０５】
２．吸収層または遮光層のパターニング工程
次に、本発明においては、吸収層または遮光層のパターンを形成する。
【０１０６】
吸収層または遮光層のパターンの形成方法としては、通常、フォトリソグラフィー法が用いられる。具体的には、吸収層または遮光層上にレジスト層を形成し、レジスト層をパターニングし、レジストパターンをマスクとして吸収層または遮光層をエッチングし、残存するレジストパターンを除去して、吸収層または遮光層のパターンを形成する。
【０１０７】
レジスト層を用いた吸収層または遮光層のパターニング方法としては、一般的な方法を用いることができる。
【０１０８】
３．修正工程
本発明における修正工程は、上述のフォトマスクの欠陥修正方法を行うことにより、フォトマスクの黒欠陥部を修正する工程である。
【０１０９】
なお、フォトマスクの欠陥修正方法については、上記「Ａ．フォトマスクの欠陥修正方法」に記載したので、ここでの説明は省略する。
【０１１０】
４．その他の工程
本発明において、フォトマスクとして反射型マスクを製造する場合であって、反射型マスクがバッファー層を有する場合には、修正工程後に、反射領域に設けられたバッファー層を除去する。バッファー層の除去方法としては、一般的なバッファー層の除去方法を用いることができ、例えばドライエッチング等を挙げることができる。
【０１１１】
Ｃ．フォトマスクの欠陥修正装置
本発明のフォトマスクの欠陥修正装置は、上述のフォトマスクの欠陥修正方法を実施するためのフォトマスクの欠陥修正装置であって、上記フォトマスクを収容するチャンバーと、上記フォトマスクにアシストガスを供給するアシストガス供給手段と、上記チャンバー内に上記フォトマスクの黒欠陥部に含有される金属もしくは合金を酸化させる酸化性ガスを導入する酸化性ガス導入手段と、上記フォトマスクに集束イオンビームまたは電子ビームを照射する照射手段とを具備することを特徴とするものである。
【０１１２】
本発明のフォトマスクの欠陥修正装置について、図面を参照しながら説明する。
図９は、本発明のフォトマスクの欠陥修正装置の一例を示す模式図である。フォトマスクの欠陥修正装置３０は、フォトマスクを収容するチャンバー１５と、フォトマスクを設置するステージ３１と、黒欠陥部にアシストガスを供給するアシストガス用ガス銃１３（アシストガス供給手段）と、黒欠陥部に酸化性ガスを供給する酸化性ガス用ガス銃１９（酸化性ガス導入手段）と、黒欠陥部に集束イオンビームまたは電子ビームを照射するエネルギービーム鏡筒１６（照射手段）とを有している。
【０１１３】
エネルギービーム鏡筒１６は、イオン源または電子銃３２と、光学系３３とを有している。エネルギービーム鏡筒１６が集束イオンビームを照射するものである場合には、例えばガリウムイオンを引き出す液体金属イオン源３２から引き出された高輝度イオンビームを光学系３３により集束させて、この集束された集束イオンビーム１１をステージ３１上に配置されたフォトマスク１の黒欠陥部に照射する。また、エネルギービーム鏡筒１６が電子ビームを照射するものである場合には、電子銃３２から放出された電子を光学系３３によりビーム状に集束加速させて、この集束加速された電子ビーム１１をステージ３１上に配置されたフォトマスク１の黒欠陥部に照射する。
【０１１４】
本発明のフォトマスクの欠陥修正装置を用いてフォトマスクの黒欠陥部を修正する方法について説明する。
【０１１５】
まず、欠陥検出装置によって黒欠陥部を検出した後、この黒欠陥部にエネルギービーム鏡筒から集束イオンビームまたは電子ビームが照射されるように、フォトマスクが設置されたステージを動かしてフォトマスクの位置決めを行う。ステージ３１は、ＸＹＺ方向へフォトマスク１を移動させるものであり、このステージ３１を動かすことによって、集束イオンビームまたは電子ビーム１１によりフォトマスク１の黒欠陥部を除去するための位置合わせを行う。
【０１１６】
次に、黒欠陥部に、アシストガス用ガス銃１３からアシストガスを吹きつけながら、集束イオンビームまたは電子ビーム１１を照射して、黒欠陥部の表面および側面に形成された酸化皮膜をエッチングする。次いで、酸化性ガス用ガス銃１９から酸化性ガスを黒欠陥部に吹きつけて、黒欠陥部の表面および側面を酸化し、酸化皮膜を形成する。このような、集束イオンビームまたは電子ビームの照射およびアシストガスの供給と、酸化性ガスの供給とを交互に繰り返し行うことにより、黒欠陥部を徐々にエッチングしていき除去することができる。
【０１１７】
本発明のフォトマスクの欠陥修正装置は、酸化性ガス導入手段を有しているので、黒欠陥部の表面および側面を酸化して酸化皮膜を形成することができる。したがって、この酸化皮膜を常にエッチングするように、集束イオンビームまたは電子ビームの照射およびアシストガスの供給と、酸化性ガスの導入とを調整することにより、高精度な黒欠陥部の修正が可能である。
【０１１８】
また、本発明のフォトマスクの欠陥修正装置は、黒欠陥部の酸化を検出する検出手段を有することが好ましい。酸化皮膜を検出しながら、黒欠陥部をエッチングすることによって、酸化皮膜のみをエッチングして、酸化皮膜の下の吸収層または遮光層をエッチングしないようにすることができ、黒欠陥部のエッチング速度を一定に保つことができるからである。
【０１１９】
以下、本発明のフォトマスクの欠陥修正装置における各構成について説明する。
【０１２０】
１．酸化性ガス導入手段
本発明における酸化性ガス導入手段は、チャンバー内に、フォトマスクの黒欠陥部に含有される金属もしくは合金を酸化させる酸化性ガスを導入するものである。
【０１２１】
酸化性ガス導入手段は、チャンバー内に酸化性ガスを導入することができるものであれば特に限定されるものではなく、例えば、黒欠陥部に酸化性ガスを噴射するものであってもよく、チャンバー内全体に酸化性ガスを導入するものであってもよい。
【０１２２】
酸化性ガス導入手段が黒欠陥部に酸化性ガスを噴射するものである場合には、図５に例示するように、集束イオンビームまたは電子ビーム１１の照射およびアシストガス１４の噴射と、酸化性ガス１２の噴射とを交互に行って、黒欠陥部のエッチングおよび酸化を交互に行うことができる。またこの場合には、図７（ａ）に例示するように、集束イオンビームまたは電子ビーム１１の照射と、アシストガスおよび酸化性ガスの混合ガス１８の噴射とを同時に行う、あるいは、図７（ｂ）に示すように、集束イオンビームまたは電子ビーム１１の照射と、アシストガス１４の噴射と、酸化性ガス１２の噴射とを同時に行って、黒欠陥部のエッチングおよび酸化を同時に行うことができる。
【０１２３】
一方、酸化性ガス導入手段がチャンバー内全体に酸化性ガスを導入するものである場合には、図６に例示するように、チャンバー１５内に酸化性ガス１２を導入してチャンバー内の圧力を所定に範囲に調整した後、酸化性ガス１２雰囲気中で、集束イオンビームまたは電子ビーム１１の照射およびアシストガス１４の噴射と、集束イオンビームまたは電子ビーム１１の照射およびアシストガス１４の噴射の停止とを交互に行って、黒欠陥部のエッチングおよび酸化を交互に行うことができる。
【０１２４】
また、酸化性ガス導入手段が黒欠陥部に酸化性ガスを噴射するものである場合、酸化性ガス導入手段は、アシストガス供給手段と別々に設けられていてもよく、アシストガス供給手段と一体に設けられていてもよい。酸化性ガス導入手段がアシストガス供給手段と一体に設けられている場合には、酸化性ガスおよびアシストガスの混合ガスを黒欠陥部に噴射するガス供給手段となる。
【０１２５】
黒欠陥部に酸化性ガスを噴射する酸化性ガス導入手段、および、チャンバー内全体に酸化性ガスを導入する酸化性ガス導入手段としては、一般的に酸化性ガスを導入する手段として用いられるものを使用することができる。
【０１２６】
なお、酸化性ガスについては、上記「Ａ．フォトマスクの欠陥修正方法」に記載したので、ここでの説明は省略する。
【０１２７】
２．アシストガス供給手段
本発明におけるアシストガス供給手段は、フォトマスクにアシストガスを供給するものである。
【０１２８】
アシストガス供給手段は、フォトマスクにアシストガスを供給することができるものであれば特に限定されるものではないが、通常、黒欠陥部にアシストガスを噴射するものが用いられる。
【０１２９】
黒欠陥部にアシストガスを噴射するアシストガス供給手段としては、一般的にアシストガスを供給する手段として用いられるものを使用することができる。
【０１３０】
なお、アシストガスについては、上記「Ａ．フォトマスクの欠陥修正方法」に記載したので、ここでの説明は省略する。
【０１３１】
３．照射手段
本発明における照射手段は、フォトマスクの黒欠陥部に集束イオンビームまたは電子ビームを照射するものである。
【０１３２】
照射手段は、集束イオンビームまたは電子ビームを照射することができるものであれば特に限定されるものではない。照射手段としては、一般的に集束イオンビームまたは電子ビームの照射に用いられるものを使用することができる。
【０１３３】
なお、集束イオンビームおよび電子ビームについては、上記「Ａ．フォトマスクの欠陥修正方法」に記載したので、ここでの説明は省略する。
【０１３４】
４．チャンバー
本発明におけるチャンバーは、フォトマスクを収容するものである。
【０１３５】
チャンバーは、フォトマスクを収容することができるものであれば特に限定されるものではなく、一般的なチャンバーを用いることができる。
【０１３６】
上記酸化性ガス導入手段がチャンバー内全体に酸化性ガスを導入するものである場合には、チャンバーに、酸化性ガスの導入量を調整するバルブを介して酸化性ガス導入手段が接続されていてもよい。
【０１３７】
５．検出手段
フォトマスクの欠陥修正装置は、黒欠陥部の酸化を検出する検出手段を有することが好ましい。酸化皮膜を検出しながら、黒欠陥部をエッチングすることによって、酸化皮膜のみをエッチングするように調整することができ、黒欠陥部のエッチング速度を一定に保つことができるからである。
【０１３８】
検出手段としては、非破壊による酸素の表面分析を行うものを用いることができ、例えば、オージェ電子分光法により黒欠陥部表面の酸素原子の存在量を検出するもの、Ｘ線光電子分析、オージェ電子分光分析、電子顕微鏡分析等を用いることができる。
【０１３９】
一方、本発明のフォトマスクの欠陥修正装置が検出手段を有さない場合には、例えば、あらかじめ、黒欠陥部の酸化条件ごとに形成される酸化皮膜の厚みを算出しておき、酸化皮膜のみがエッチングされるように、エッチング条件を選択することによって、酸化皮膜のみをエッチングすることができる。
【０１４０】
６．その他の構成
本発明のフォトマスクの欠陥修正装置は、上記の構成のほかに、フォトマスクを設置するステージ、集束イオンビームまたは電子ビームの照射を制御する照射制御手段、アシストガスの導入を制御するアシストガス制御手段、酸化性ガスの導入を制御する酸化性ガス制御手段などを有していてもよい。
【０１４１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１４２】
以下に実施例を示し、本発明をさらに詳細に説明する。
【０１４３】
［実施例１］
図1(a)は、本発明に係る反射型マスクの1態様をあらわす断面図である。この反射型マスクでは、基板2上に反射部としての多層反射層3が形成され、その多層反射層3上にパターン形成補助膜となるバッファー層4が形成され、そのバッファー層4上に非反射部としての吸収層5が形成されている。特に、吸収層5は露光波長を強く吸収する役割の層で、酸化皮膜6はパターン検査における検査波長を強く吸収する役割の層である。吸収層5の黒欠陥部10をFIBもしくはEB方式の欠陥修正装置により、エッチング加工し黒欠陥部の修正を行う。エッチングと酸化を繰り返し、図2(e)に示したとおり黒欠陥部を修正する。以下に反射型マスクの黒欠陥修正方法の例を具体的に示す。
【０１４４】
タンタルおよびタンタル合金からなり膜厚70nmの吸収層を有するEUV露光用反射型マスクの製造工程で発生したパターン欠陥を、マスクパターン欠陥検査装置で検出した。そのうちの黒欠陥部をFIB方式の欠陥修正装置にて修正することとし、アシストガスはXeF2を主体としたガスを使用した。まず、FIBにより黒欠陥部付近の画像取得を行い、パターンデータとの照合を行うことで、加工すべき黒欠陥部の特定を行った。次に、エッチングガスの噴射とFIB照射により黒欠陥部を深さ5nm除去した。このときエッチング深さ5nmの制御は、事前に当該マスク構造の酸化皮膜を除去するためのエッチングレートを算出しておき、エッチング時間を管理することで行った。その後、酸素を含む酸化性ガスを黒欠陥部に噴射し、黒欠陥部の表面および側面を酸化させた。続いて、エッチングガス噴射とFIB照射により黒欠陥部を深さ5nm除去した。この黒欠陥部のエッチング工程と酸化工程を14回繰り返し、黒欠陥部を修正した。
【０１４５】
［実施例２］
図6(a)は、本発明に係る反射型マスクの断面図および欠陥修正装置の加工チャンバー断面概略図である。
【０１４６】
マスクパターン欠陥検出装置で検出したマスクパターン上の黒欠陥部をFIB方式の欠陥修正装置で修正することとした。エッチングガスはXeF2を主体としたガスを使用した。FIBによる黒欠陥部付近の画像取得および黒欠陥部の特定後、黒欠陥部へのエッチングガス噴射とFIB照射により黒欠陥部を深さ5nm除去した。エッチング深さ5nmの制御は、事前に当該マスク構造の酸化皮膜を除去するためのエッチングレートを算出しておき、エッチング時間を管理することで行った。その後、FIB照射をストップし、黒欠陥部の表面および側面の酸化を行った。酸化の方法は、加工チャンバー内部の酸素により行った。具体的には、加工チャンバー内は1×10-2Paに保つよう酸素を導入しており、マスクパターンの黒欠陥部の酸化は、エッチングガス噴射を止め、チャンバー内に存在する酸素で行った。この黒欠陥部のエッチング工程と酸化工程を14回繰り返し、黒欠陥部を修正した。
【図面の簡単な説明】
【０１４７】
【図１】本発明のフォトマスクの欠陥修正方法の一例を示す工程図である。
【図２】本発明のフォトマスクの欠陥修正方法の一例を示す工程図である。
【図３】本発明のフォトマスクの欠陥修正方法の他の例を示す工程図である。
【図４】本発明のフォトマスクの欠陥修正方法の他の例を示す工程図である。
【図５】本発明のフォトマスクの欠陥修正方法の他の例を示す工程図である。
【図６】本発明のフォトマスクの欠陥修正方法の他の例を示す工程図である。
【図７】本発明のフォトマスクの欠陥修正方法の他の例を示す工程図である。
【図８】本発明のフォトマスクの製造方法の一例を示す工程図である。
【図９】本発明のフォトマスクの欠陥修正装置の一例を示す模式図である。
【図１０】従来のフォトマスクの欠陥修正方法の一例を示す工程図である。
【符号の説明】
【０１４８】
１  …  フォトマスク
２  …  基板
３  …  多層反射層
４  …  バッファー層
５  …  吸収層
６  …  酸化皮膜
７  …  遮光層
１０  …  黒欠陥部
１１  …  集束イオンビームまたは電子ビーム
１２  …  酸化性ガス
１４  …  アシストガス
【図１】
0005053030.tif 000002
【図２】
0005053030.tif 000003
【図３】
0005053030.tif 000004
【図４】
0005053030.tif 000005
【図５】
0005053030.tif 000006
【図６】
0005053030.tif 000007
【図７】
0005053030.tif 000008
【図８】
0005053030.tif 000009
【図９】
0005053030.tif 000010
【図１０】
0005053030.tif 000011